ЭФФЕКТИВНАЯ СИСТЕМА ПРИГОТОВЛЕНИЯ СЫРОГО КРАХМАЛА ДЛЯ ПРОИЗВОДСТВА ГИПСОВЫХ ЛИСТОВ

1. Система для приготовления крахмальной предварительной дисперсии в воде затворения для производства гипсокартонного листа, включающая:
дозатор крахмала для хранения сухого крахмала;
смеситель Вентури;
вакуумное устройство захвата для подачи сухого крахмала из дозатора с регулируемой скоростью в смеситель Вентури;
первый водяной насос для подачи воды с регулируемой скоростью в смеситель Вентури с образованием крахмальной предварительной дисперсии от приблизительно 2 вес.% до приблизительно 10 вес.% крахмала; и
второй водяной насос для подачи воды затворения к крахмальной предварительной дисперсии для приготовления крахмальной предварительной дисперсии в воде затворения.
2. Система по п.1, дополнительно включающая контроллер вывода суспензии для подачи крахмальной предварительной дисперсии в воде затворения с регулируемой скоростью и измеряемой концентрацией в смеситель на производственной линии гипсовых листов; и
средства контроля для вычисления разницы между действительной выходной концентрацией суспензии и целевой выходной концентрацией суспензии, и подачи сигнала на дозатор крахмала для регулировки скорости подачи крахмала и/или на первый водяной насос для регулировки скорости подачи воды по разнице.
3. Система по п.1, дополнительно включающая бак-сборник для от приблизительно 2% до приблизительно 10% крахмальной предварительной дисперсии для удаления воздуха из крахмальной предварительной дисперсии.
4. Система по п.1, дополнительно включающая смеситель для приема воды затворения, содержащий крахмальную предварительную дисперсию и строительный гипс.
5. Система по п.1, в которой скорость потока крахмальной предварительной дисперсии в воду затворения является или регулируемой, или постоянной.
6. Система по п.4, в которой смеситель содержит гипсосодержащую суспензию, включающую воду, строительный гипс, предварительно клейстеризованный крахмал, присутствующий в количестве от приблизительно 0,5 вес.% до приблизительно 10 вес.% по весу строительного гипса, нафталинсульфонатный диспергатор, присутствующий в количестве от приблизительно 0,2 вес.% до приблизительно 2 вес.% по весу строительного гипса, триметафосфат натрия, присутствующий в количестве от приблизительно 0,1 вес.% до приблизительно 0,4 вес.% по весу строительного гипса, и стекловолокно, присутствующее в количестве до приблизительно 0,2 вес.% по весу строительного гипса.
7. Система по п.6, в которой гипсосодержащая суспензия дополнительно включает мыло, присутствующее в количестве от приблизительно 0,2 фунта/MSF до приблизительно 0,7 фунта/MSF.
8. Система по п.6, в которой соотношение вода/строительный гипс составляет от приблизительно 0,7 до приблизительно 1,3.
9. Система по п.6, в которой количество предварительно клейстеризованного крахмала, по меньшей мере, приблизительно на 10% меньше, чем в системе, в которой крахмал не подвергают предварительному диспергированию в воде до смесителя.
10. Способ приготовления крахмальной предварительной дисперсии в воде затворения для производства гипсокартонных листов, включающий стадии:
(a) подачи сухого крахмала с регулируемой скоростью в смеситель Вентури;
(b) смачивания крахмала водой в смесителе Вентури с образованием крахмальной суспензии с концентрацией от приблизительно 2 вес.% до приблизительно 10 вес.% крахмала; и
(c) подачи крахмальной суспензии в воду затворения с образованием крахмальной предварительной дисперсии в воде затворения.